Brevet FR2579000A1 — publié le 19860919

ALLIAGE A BASE D'AL POUR SUBSTRAT DES DISQUES ORDINATEURS L'invention concerne un alliage à base d'Al du type 5000 ou 6000 selon la nomenclature de l'Aluminium Association utilisé pour la fabrication de substrats de disques d'ordinateurs. Le problème que se propose de résoudre l'invention est l'obtention d'un alliage contenant une dispersion fine et homogène de précipités inter- métalliques, en particulier ceux contenant du Fe. On sait que la présence de tels constituants grossiers nuit, soit à la qualité de surfaces géométriques du substrat (rugosité), soit à la qualité du revêtement magnétique support d'information - voir par exemple FR 2 416 702. Lors d'essais, il-a été constaté que l'addition de Sr est peu efficace et donne des résultats aléatoires pour l'affinage de ces précipités primaires(obtenus lors de la solidification). D'autres additions ont été alors recherchées et le Be s'est révélé particulièrement bénéfique, pour des teneurs comprises entre 150 et 2000 ppm. Au-dessous de 100 ppm, l'affinage obtenu est pratiquement nul par rapport à un témoin sans addition de Be. Pour 2000 ppm, l'effet est très marqué mais évolue faiblement pour des additions plus importantes; l'addition est alors limitée à cette dernière valeur pour des raisons économiques. L'invention est illustrée par les figures suivantes: - la figure 1 représente au grossissement 400 la microstructure d'un lingotin d'alliage. 5 " exempt de Be - la figure 2 représente la microstructure d'un même alliage contenant ppm de Be - la figure 3 représente la microstructure d'un même alliage contenant 1070 ppm de Be et par l'exemple suivant: -2- EXEMPLE On a coulé sous forme de lingotins, avec une vitesse de solidification représentative de la coulée semi-continue des plaques de 300 mm d'épais- seur les compositions suivantes (% en poids sauf indications contraires) Fe Si Cu Mn Ti Mg Cr Be (ppm) A 0,2I 0,19 B 0,21 O,1I9 C " " " r il " Ir 560 D " " " 1 "" ' 1070 Ces lingotins ont été homogénéisés à 420 C- 6 h (montée en 4 h) + 6 h à 510 C, trempés à l'eau et examinés en microscopie optique au grossisse- ment 400. Les micrographies sont reportées aux figures 1 à 3. Les figures 1 et 2, représentatives de la coulée témoin A, et de la cou- lée B (Be100 ppm), présentent des phases (Al, Mn, Si, Fe) de type eu- tectique (en écriture chinoise) néfastes pour l'utilisation envisagée. Par contre, la figure 3, représentant la microstructure de la coulée D, (Be = 1070 ppm) présente des phases (Al, Mn, Si, Fe) fines de l'ordre de 2,5 pim, non défavorables à l'emploi envisagé. L'addition de Be inter- médiaire (560 ppm) conduit à une structure voisine de celle observée sur la coulée D. 257-9000 3 - REVENDICATION 1 - Substrat pour disques d'ordinateurs en alliage à base d'Al des séries 5000 ou 6000 suivant la nomenclature de l'Aluminium Association, caractérisé en ce qu'il contient de 150 à 2000 ppm de Be.